【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
ポリマー成分として、ポリマー構成成分を基準として７０ｐｈｒ超の割合を有する、飽和主鎖を有するＭグループの少なくとも１つのハロゲン不含のオレフィン系エラストマーを含む、難燃性の加硫されたポリマー組成物において、前記組成物中の鉱油可塑剤の割合が５０ｐｈｒ以下であり、かつ、は前記組成物中の１つのポリマー成分もしくは複数のポリマー成分は単相および均一であり、
・難燃剤として少なくとも１つのハロゲン不含の水放出性金属水和物または種々のハロゲン不含の水放出性金属水和物の組み合わせが、合計６０ｐｈｒから１００ｐｈｒまでの割合で含まれていること、
・硫黄もしくは硫黄含有の架橋系により加硫されたマトリックスが形成されており、ここで、前記架橋系は、マトリックス全体に広がり、これに完全に定着すること、および
・前記組成物全体は、ハロゲン不含であることを特徴とする、
前記ポリマー組成物。
【請求項２】
前記鉱油可塑剤は、２０ｐｈｒ以下、好ましくは１０ｐｈｒ以下の最大の割合で含まれていること、および／または前記組成物は、鉱油可塑剤を含んでいないことを特徴とする、請求項１に記載の組成物。
【請求項３】
前記ハロゲン不含のオレフィン系エラストマーが、１００ｐｈｒの割合で唯一のポリマー成分として含まれていることを特徴とする、請求項１または２に記載の組成物。
【請求項４】
難燃剤として、水酸化マグネシウム（ＭＤＨ）および／または水酸化アルミニウム（ＡＴＨ）、好ましくはそれらの混合物が含まれていること、ならびに／または難燃剤は、固体および粉末状または結晶性であることを特徴とする、請求項１から３までのいずれか１項に記載の組成物。
【請求項５】
前記オレフィン系エラストマーは、ジエン−モノマー単位からのホモポリマーもしくはコポリマーもしくはターポリマー、またはジエン−モノマー単位を有するホモポリマーもしくはコポリマーもしくはターポリマー、とりわけエチレン、プロピレンおよびジエン含有ターモノマーからなるターポリマー、好ましくは、前記オレフィン系エラストマーを基準として少なくとも０質量％から１２質量％までのターモノマーの割合を有するターポリマーであることを特徴とする、請求項１から４までのいずれか１項に記載の組成物。
【請求項６】
前記オレフィン系エラストマーは、エチレン−プロピレン−ジエン−ゴム（ＥＰＤＭ）およびエチレン−プロピレン−ゴム（ＥＰＭ）からなる群から選択されること、ならびに／または前記組成物は、エチレン−プロピレン−ジエン−ゴム（ＥＰＤＭ）および／もしくはエチレン−プロピレン−ゴム（ＥＰＭ）から唯一のポリマー成分としてなることを特徴とする、請求項１から５までのいずれか１項に記載の組成物。
【請求項７】
前記オレフィン系エラストマーは、不飽和側基を有するゴム、とりわけ、１，３−ブタジエン、２−メチル−１，３−ブタジエン（イソプレン）、２，３−ジメチル−１，３−ブタジエン、１，３−ペンタジエン、１，３−シクロペンタジエン、ジシクロペンタジエン、２−メチル−１，３−ペンタジエン、１，３−ヘキサジエン、１，４−ヘキサジエン、１，４−シクロヘキサジエン、テトラヒドロインデン、メチルテトラヒドロインデン、エチリデンノルボルネンもしくは５−エチリデン−２−ノルボルネン（ＥＮＢ）、５−メチレン−２−ノルボルネン（ＭＮＢ）、１，６−オクタジエン、５−メチル−１，４−ヘキサジエン、３，７−ジメチル−１，６−オクタジエン、５−イソ−プロピリデン−２−ノルボルネン、５−ビニル−２−ノルボルネン（ＶＮＢ）の群から選択される、好ましくは非共役ジエン−モノマー単位を有するエチレン−プロピレン−ジエン−ゴム（ＥＰＤＭ）であり、ここで、エチレン−プロピレン−ジエン−ゴム（ＥＰＤＭ）は、好ましくは、エチレン、プロピレンおよび５−エチリデン−２−ノルボルネン（ＥＮＢ）またはジシクロペンタジエン（ＤＣＰＤ）からのターポリマーであることを特徴とする、請求項１から６までのいずれか１項に記載の組成物。
【請求項８】
少なくとも１つのさらなるポリマー成分、とりわけＲグループもしくはＱグループ（シリコーン）のエラストマー、または熱可塑性ポリマーが含まれており、ここで、前記組成物のポリマー成分は、とりわけ均一なポリマー混合物もしくはブレンドとして存在していることを特徴とする、請求項１から７までのいずれか１項に記載の組成物。
【請求項９】
さらなるポリマー成分として、酢酸ビニル含有の熱可塑性ポリマー、とりわけ、酢酸ビニルのホモポリマー、コポリマーまたはターポリマーが含まれており、好ましくはポリ酢酸ビニル（ＰＶＡｃ）またはエチレン酢酸ビニル（ＥＶＡ）の群から選択されるものであることを特徴とする、請求項１から８までのいずれか１項に記載の組成物。
【請求項１０】
前記酢酸ビニル含有ポリマーは、１５０℃未満、好ましくは１００℃未満の溶融温度もしくは溶融範囲の開始点を有すること、および／または前記酢酸ビニル含有ポリマーは、４０質量％から７５質量％までの酢酸ビニルの割合を有すること、および／または前記、場合によって未架橋の、酢酸ビニル含有ポリマーは、０ｐｈｒから５０ｐｈｒまでの割合で含まれていることを特徴とする、請求項１から９までのいずれか１項に記載の組成物。
【請求項１１】
以下のポリマー成分：
・エチレン−プロピレン−ジエン−ゴム（ＥＰＤＭ）または、
・エチレン−プロピレン−ゴム（ＥＰＭ）または、
・均一なポリマー混合物としてのエチレン−プロピレン−ジエン−ゴム（ＥＰＤＭ）およびエチレン酢酸ビニル（ＥＶＡ）、または
・均一なポリマー混合物としてのエチレン−プロピレン−ゴム（ＥＰＭ）およびエチレン酢酸ビニル（ＥＶＡ）、または
・均一なポリマー混合物としてのエチレン−プロピレン−ジエン−ゴム（ＥＰＤＭ）およびポリ酢酸ビニル（ＰＶＡｃ）、または
・均一なポリマー混合物としてのエチレン−プロピレン−ゴム（ＥＰＭ）およびポリ酢酸ビニル（ＰＶＡｃ）
からなる、請求項１から１０までのいずれか１項に記載の組成物。
【請求項１２】
前記ポリマー混合物は、相互貫入した混合物として、酢酸ビニル含有ポリマーの鎖、および、例えば硫黄架橋された、エラストマー鎖から形成されていること、ならびに／または前記ポリマー成分は、化学的に広い網目状に架橋された立体網目状分子として存在していることを特徴とする、請求項１から１１までのいずれか１項に記載の組成物。
【請求項１３】
前記組成物の１つのポリマー成分もしくは複数のポリマー成分は、肉眼および光学顕微鏡で視認可能な相分離なしに単相および均一であること、ならびに／または前記ポリマー成分は、互いに、とりわけ肉眼および光学顕微鏡で視認可能な相分離なしに実質的に単相で均一な混合物として存在していること、ならびに／または前記組成物、前記ポリマー成分または前記ポリマー混合物は、分散された加硫されたエラストマー粒子を含んでおらず、とりわけ、０．５μｍ超、とりわけ０．１μｍ超、好ましくは０．０１μｍ超の平均直径を有するエラストマー粒子またはゴムドメインを含んでいないことを特徴とする、請求項１から１２までのいずれか１項に記載の組成物。
【請求項１４】
前記組成物は、適用の温度範囲でも、高められた温度の範囲でも、とりわけ短時間で１５０℃から２００℃まででも、エラストマー特性を有するか、もしくはエラストマー特性のみを有し、熱可塑性特性を有しておらず、熱可塑性特性は重要性を失っているか、または全く存在していないこと、または前記組成物は、熱可塑性エラストマー（ＴＰＥ）として形成されておらず、とりわけオレフィン系熱可塑性エラストマー（ＴＰＥ−Ｏ）として、または架橋されたオレフィン系熱可塑性エラストマー（ＴＰＥ−Ｖ）として形成されていないことを特徴とする、請求項１から１３までのいずれか１項に記載の組成物。
【請求項１５】
前記組成物は、２００℃までの温度範囲に、動的示差熱量計で測定される溶融ピークを有していないことを特徴とする、請求項１から１４までのいずれか１項に記載の組成物。
【請求項１６】
前記組成物は、室温から約２００℃までの温度範囲に、ｔａｎ  δ＜０．３の損失係数（動的せん断負荷における損失弾性率の貯蔵弾性率に対する比）を有することを特徴とする、請求項１から１５までのいずれか１項に記載の組成物。
【請求項１７】
前記ポリマー成分を装入するか、または前記ポリマー成分を混合して均一なブレンドにして、とりわけそれに続いて、架橋剤、難燃剤およびさらなる添加物および／または助剤を、架橋および／または加硫を回避しながら、好ましくは最高１１０℃の温度で混入し、その後に成形および加硫を、とりわけ高められた温度で、および場合によって加圧下に行うことにより製造される、もしくは得られ、ここで、加硫は、せん断負荷下では行われない、請求項１から１６までのいずれか１項に記載の組成物。
【請求項１８】
せん断負荷を回避しながら、もしくは動的加硫を回避しながら静的加硫により、とりわけ成形を行った後に得られる、請求項１から１７までのいずれか１項に記載の組成物。
【請求項１９】
以下の組成：
・エチレン−プロピレン−ジエン−ゴム（ＥＰＤＭ）またはエチレン−プロピレン−ゴム（ＥＰＭ）：７０ｐｈｒ〜１００ｐｈｒ、
・酢酸ビニル含有ポリマー、とりわけエチレン酢酸ビニル（ＥＶＡ）：０ｐｈｒ〜３０ｐｈｒ、
・鉱油可塑剤：０ｐｈｒ〜１０ｐｈｒ、
・難燃剤、とりわけ水酸化アルミニウム（ＡＴＨ）：６０ｐｈｒ〜１００ｐｈｒ、
・カーボンブラック：０ｐｈｒ〜８０ｐｈｒ、
・残分は助剤、添加剤など
を有する、請求項１から１８までのいずれか１項に記載の組成物。
【請求項２０】
４０ショアＡから９０ショアＡまで、好ましくは５５ショアＡから８５ショアＡまでの硬度、および／または＞５ＭＰａ、好ましくは＞７ＭＰａの引張強度、および／または＜４００ｍｍ3、好ましくは＜３００ｍｍ3の摩耗量、および／または＜１．４ｇ／ｃｍ3、好ましくは＜１．３ｇ／ｃｍ3の密度、および／または＜９０ｋＷ／ｍ2、とりわけ＜６０ｋＷ／ｍ2のＭＡＲＨＥ値（ＩＳＯ  ５６６０−１）を有し、規格ＥＮ  ４５５４５−２を満たすことを特徴とする、請求項１から１９までのいずれか１項に記載の組成物。
【請求項２１】
・最初に、１つ以上の前記ポリマー成分、１つ／複数の前記架橋剤、１つ／複数の難燃剤、および場合によってさらなる添加物および助剤を、架橋および／または加硫を回避しながら混合して均一なブレンドにし、
・次に、成形の工程を行い、
・その後、早くとも成形の間または成形の最後に、とりわけ成形の終了後に、加硫を静的な非動的加硫としてせん断応力を回避しながら実施する
ことによって、請求項１から２０までのいずれか１項に記載の組成物を製造するための方法。
【請求項２２】
前記混合物の作製を、成形の前に、予定より早い加硫に関与しない温度および時間で、とりわけ最高１２５℃の温度で、好ましくは５０℃から最高１１０℃までの範囲の温度で実施すること、および／または前記ブレンドもしくは１つ以上の前記ポリマー成分は、混合の間、軟化状態で存在していることを特徴とする、請求項２１に記載の方法。
【請求項２３】
成形を、予定より早い加硫に関与しない温度および時間で、とりわけ最高１３０℃の温度で、とりわけ７０℃から１００℃までの範囲の温度で行うことを特徴とする、請求項２１または２２に記載の方法。
【請求項２４】
加硫を、最高２４０℃の温度で、とりわけ１６０℃から１８０℃までの範囲の温度で行い、好ましくは混合および／または成形よりも高い温度で、とりわけ１００ｂａｒから２００ｂａｒまでの圧力で行うことを特徴とする、請求項２１から２３までのいずれか１項に記載の方法。
【請求項２５】
請求項２１から２４までのいずれか１項に記載の方法により得られる、とりわけ請求項１から２０までのいずれか１項に記載の組成物。
【請求項２６】
請求項１から２０までのいずれか１項または請求項２５に記載の組成物を含むか、または該組成物からなる難燃性物品。
【請求項２７】
少なくとも部分的または区間的に、外側表面に、場合によって外側表面全体に、請求項１から２０までのいずれか１項または請求項２５に記載の組成物からの少なくとも１つの被覆が備えられている基体、とりわけゴムからの基体を有する、振動減衰およびバネに好適な弾性難燃性複合構成要素。
【請求項２８】
請求項１から２０までのいずれか１項または請求項２５に記載の組成物、請求項２６に記載の物品または請求項２７に記載の複合構成要素の、バネ構成要素、減衰構成要素、シーリング材、ホース、マット、成形部材、保護被覆としての、またはエラストマー異形材としての使用。